특허 문헌 3 에 는 , 질량 ％ 로 , C : 0 . 01 ∼ 0 . 08 ％, Si : 0 . 30 ∼ 1 . 50 ％, Mn : 0 . 50 ∼ 2 . 50 ％, P ≤ 0 . 03 ％, S ≤ 0 . 005 ％ 및 , Ti : 0 . 01 ∼ 0 . 20 ％, Nb : 0 . 01 ∼ 0 . 04 ％ 의 1 종 또는 2 종 을 포함 하 는 조성 으로 하 고 , 입경 2 ㎛ 이상 의 페라이트 의 비율 이 80 ％ 이상 인 페라이트 · 베이 나이트 2 상 조직 으로 한 열연 강판 이 개시 되 어 있 다 . 특허 문헌 3 의 기술 에서 는 , 페라이트 · 베이 나이트 2 상 조직 으로 하 고 , 추가 로 페라이트 결정립 을 2 ㎛ 이상 의 입경 으로 함 으로써 , 구멍 확장 성 을 열화 시키 는 일 없이 연성 을 개선 하 는 것 이 가능 해져 , 강도 가 690 N / ㎟ 이상 이 고 또 한 구멍 확장 성 과 연성 이 우수 한 고강 도 열연 강판 이 얻 어 진다고 하 고 있 다 .